(57)【要約】【課題】優れた表面光沢と写像性、および高いインク吸収性を有するインクジェット記録材料を提供する。【解決手段】木材パルプを主成分とする紙基材上に、少なくとも１層のインク受理層とキャスト処理によって形成される光沢発現層を有するインクジェット記録材料において、該紙基材が填料として少なくとも焼成カオリンを含有し、かつ該光沢発現層がアルミナ水和物を含有することを特徴とするインクジェット記録材料。【選択図】  なし【特許請求の範囲】
【請求項１】
木材パルプ及び填料を主成分とする紙基材上に、少なくとも１層のインク受理層とキャスト処理によって形成される光沢発現層を有するインクジェット記録材料において、該紙基材が該填料として焼成カオリンを含有し、かつ該光沢発現層がアルミナ水和物を含有することを特徴とするインクジェット記録材料。
【請求項２】
該紙基材中における焼成カオリンの含有量が７質量％以上１５質量％以下である請求項１に記載のインクジェット記録材料。
【請求項３】
該光沢発現層におけるアルミナ水和物の含有量が３０質量％以上９０質量％以下である請求項１または２に記載のインクジェット記録材料。
【発明の詳細な説明】
【技術分野】
【０００１】
本発明は特に優れた表面光沢と写像性、及び高いインク吸収性を有するインクジェット記録材料に関するものである。
【背景技術】
【０００２】
インクジェット記録方式は、インクの微小液滴を種々の作動原理により飛翔させて紙等の記録シートに付着させ、画像、文字等の記録を行うものである。該記録方式は、高速、低騒音、多色化が容易、現像および定着が不要である等の特徴があり、漢字を含め各種図形およびカラー画像等の記録装置として急速に普及している。更に、多色インクジェット方式により形成される画像は、解像度、および色再現範囲の拡大により、フルカラー画像記録分野にまで広く応用されつつある。これに伴い、従来のマット調から、高い表面光沢と、更には写像性をも兼ね備えたインクジェット記録材料が強く要望される様になってきている。
【０００３】
ここで写像性とは、塗膜表面に物体が映った時、その像がどの程度鮮明に、また、歪みなく映し出されるかの指標であり、特に、自動車ボディー塗装の美観要素を決定づける重要な特性である。その測定方法は、ＪＩＳ Ｈ ８６８６で規定されている。
【０００４】
インクジェット記録材料に表面光沢を付与する方法として、スーパーカレンダー、グロスカレンダー等のカレンダー装置を用い、圧力や温度をかけたロール間に通紙することで塗工層表面を平滑化する方法が一般的である。しかしながら、インクジェット記録シートに表面光沢を付与する目的で、高線圧下でカレンダー処理を行うと、表面光沢は向上するが、塗工層中の空隙が減少し、インク吸収性の悪化を招くことになる。故に、カレンダー処理により、表面光沢とインク吸収性を同時に満たすことは、現状では困難である。
【０００５】
カレンダー処理によらない表面光沢付与の方法として、一般にキャストコート紙と呼ばれる印刷用強光沢塗工シートの製造方法（以下キャスト処理法と略す）が知られている。このキャスト処理法としては、湿潤状態にある塗工層を加熱された鏡面ロール（以下キャストドラムと略す）に圧接する直接法、湿潤状態の塗工層を一旦乾燥した後、再湿潤により可塑化してキャストドラムに圧接する再湿潤法、湿潤状態の塗工層を凝固状態にしてキャストドラムに圧接する凝固法が知られており、キャスト処理法によるインクジェット記録シートの製造も既に公知である。
【０００６】
紙基材中の填料に焼成カオリンを使用したキャスト処理法によるインクジェット記録材料（例えば特許文献１参照、特許文献２参照）が、また、光沢発現層にアルミナを用いたキャスト処理法によるインクジェット記録材料（例えば、特許文献３、特許文献４参照）が開示されている。
【特許文献１】特開２０００−８５２４２号公報
【特許文献２】特開２０００−２３８４１９号公報
【特許文献３】特開２００３−９４８０１号公報
【特許文献４】特開２０００−１６６６４５号公報
【０００７】
しかし何れの提案においても、インクジェット記録材料として不可欠な高いインク吸収性と、強い表面光沢や写像性の相反する両特性を十分に満たすには至っていない。更に、前記した写像性については、これら従来の方法では、印画紙基材（ポリオレフィン樹脂被覆紙）あるいはフィルム基材を用いて製造された記録材料に匹敵する高い光沢性と均一な写像性を有する記録材料がないのが現状である。
【発明の開示】
【発明が解決しようとする課題】
【０００８】
本発明は、上記課題を解決し、高いインク吸収性を保ちつつ、優れた表面光沢と写像性を有するインクジェット記録材料を提供することを目的とした。
【課題を解決するための手段】
【０００９】
本発明者等は、上記課題を解決すべく鋭意検討を重ねた結果、木材パルプを主成分とする紙基材上に、少なくとも１層のインク受理層とキャスト処理によって形成される光沢発現層を有するインクジェット記録材料において、該紙基材が填料として焼成カオリンを含有し、かつ該光沢発現層がアルミナ水和物を含有することを特徴とすることにより優れた品質特性を有するインクジェット材料が得られることを見いだした。
【００１０】
また、該紙基材中における焼成カオリンの含有量が７質量％以上１５質量％以下であることが好ましい。
【００１１】
また該光沢発現層におけるアルミナ水和物の含有量が３０質量％以上９０質量％以下であることが好ましい。
【発明の効果】
【００１２】
本発明は、木材パルプを主成分とする紙基材上に、少なくとも１層のインク受理層とキャスト処理によって形成される光沢発現層を有するインクジェット記録材料において、該紙基材が填料として焼成カオリンを含有し、かつ該光沢発現層がアルミナ水和物を含有することにより、特に優れた表面光沢と写像性、及び高い吸収性を有する効果が得られる。
【発明を実施するための最良の形態】
【００１３】
本発明で使用する焼成カオリンとは種々の製造方法により得られるが、一例としては、カオリナイトを約６５０℃〜７００℃の温度で焼成することにより生成した、デヒドロオキシル化すなわち部分焼成カオリンと、約１０００℃〜１０５０℃で焼成される完全焼成カオリンがある。これら方法で得られた焼成カオリンは、粒子の形状は焼成前と変わらない六角板状を維持しているが、構造水を失って非晶質となり、光散乱能力や吸着活性が大きくなっている。本発明で使用される焼成カオリンとしては、ＴＡＰＰＩ白色度８５〜９２、粒度２μｍ以下６０％以上、比重２．４〜２．７、比表面積１５〜２０ｍ2／ｇ、吸油量８０〜１２０ｍｌ／１００ｇである。
【００１４】
本発明での紙基材中の該填料の含有比率とはＪＩＳ  Ｐ８１２８で測定される灰分で代用でき、適量の試料を９００℃±２５℃、明らかに炭酸カルシウムを含む場合には５７５℃±２５℃で灰化し、試料の絶乾質量に対する灰分の質量百分率で（％）で表す。本発明の含有比率は７質量％以上１５質量％以下がより好ましい。
【００１５】
また、該填料には他の填料、たとえば、タルク、カオリン、クレー、デラミネートカオリン、重質炭酸カルシウム、二酸化チタン、水酸化アルミニウム、水酸化マグネシウム、酸化亜鉛、硫酸マグネシウム、珪酸カルシウム、珪酸アルミニウム、珪酸マグネシウム、硫酸カルシウム、シリカ、セリサイト、ベントナイト、スメクタイト等の鉱物填料やポリスチレン樹脂、尿素樹脂、アクリル樹脂、メラニン樹脂、ベンゾグアナミン樹脂等の微粒子、および微小中空粒子等の有機合成填料等の１種あるいは２種以上の填料を適宜選択して併用することもでき、さらには、古紙やブローク等に含まれる填料も再生使用することができる。また、併用する填料含有量は全填料含有量に対して５０質量％未満が好ましい。
【００１６】
本発明における紙基材中には、帯電防止性、搬送性、カール防止性、筆記性、糊付け性等のために、各種のバックコート層を塗設することができる。バックコート層には、無機帯電防止剤、有機帯電防止剤、親水性バインダー、ラテックス、硬化剤、顔料、滑剤、界面活性剤等を適宜組み合わせて含有することができる。
【００１７】
本発明に係るインク受理層には、以下の顔料或いは粒子を１種以上用いることができる。例えば、軽質炭酸カルシウム、重質炭酸カルシウム、炭酸マグネシウム、カオリン、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、合成非晶質シリカ、コロイダルシリカ、アルミナ、アルミナ水和物、水酸化アルミニウム、リトポン、ゼオライト、加水ハロサイト、水酸化マグネシウム等の無機顔料、スチレン系プラスチックピグメント、アクリル系プラスチックピグメント、ポリエチレン、マイクロカプセル、尿素樹脂、メラミン樹脂等の有機顔料等が挙げられる。上記の中でもインク受理層に主体成分として含有する顔料としては、多孔性無機顔料が好ましく、多孔性合成非晶質シリカ、多孔性炭酸マグネシウム、多孔性アルミナ等が挙げられ、特に細孔容積の大きい多孔性合成非晶質シリカが好ましい。
【００１８】
本発明での光沢発現層に含有されるアルミナ水和物の含有比率は該光沢発現層中の全顔料含有量に対して３０質量％以上９０質量％以下であることが好ましい。
【００１９】
アルミナ水和物は、下記の一般式により表すことができる。
Ａｌ2Ｏ3・ｎＨ2Ｏ
アルミナ水和物は組成や結晶形態の違いにより、ジプサイト、バイアライト、ノルストランダイト、ベーマイト、ベーマイトゲル（擬ベーマイト）、ジアスポア、無定形非晶質等に分類される。中でも、上記の式中、ｎの値が１である場合はベーマイト構造のアルミナ水和物を表し、ｎが１を越え３未満である場合は擬ベーマイト構造のアルミナ水和物を表し、ｎが３以上では非晶質構造のアルミナ水和物を表す。特に、本発明に好ましいアルミナ水和物は、少なくともｎが１を越え３未満の擬ベーマイト構造のアルミナ水和物である。
【００２０】
本発明に用いられるアルミナ水和物の形状は、平板状、繊維状、針状、球状、棒状等のいずれでもよく、インク吸収性の観点から好ましい形状は平板状である。平板状のアルミナ水和物は、平均アスペクト比３〜８であり、好ましくは平均アスペクト比が３〜６である。アスペクト比は、粒子の「厚さ」に対する「直径」の比で表される。ここで粒子の直径とは、アルミナ水和物を電子顕微鏡で観察したときの粒子の投影面積に等しい円の直径を表す。
【００２１】
本発明に用いられるアルミナ水和物は、アルミニウムイソプロポキシド等のアルミニウムアルコキシドの加水分解、アルミニウム塩のアルカリによる中和、アルミン酸塩の加水分解等公知の方法によって製造することができる。また、アルミナ水和物の粒子径、細孔径、細孔容積、比表面積等の物性は、析出温度、熟成温度、熟成時間、液のｐＨ、液の濃度、共存化合物等の条件によって制御することができる。
【００２２】
本発明のインクジェット記録材料には、市販のアルミナ水和物も好適に用いることができる。以下にその一例を挙げるが、本発明はこれに限定されるものではない。例えば、アルミナ水和物としては、アルミナゾル５２０（以上、日産化学工業（株）製）、アルミゾル１０、アルミゾル２０、アルミゾル１３２、アルミゾル１３２Ｓ、アルミゾルＳＨ５、アルミゾルＣＳＡ５５、アルミゾルＳＶ１０２、アルミゾルＳＢ５２（以上、川研ファインケミカル（株）製）などを挙げることができる。
【００２３】
また、光沢発現層には、他の以下の顔料或いは粒子を適宜組み合わせて用いることができる。本発明において優れた効果を有するためには、コロイダルシリカ、合成非晶質シリカ、アルミナ水和物等一次粒子径が１００ｎｍ以下の極めて小さい超微粒の無機顔料を該光沢発現層中の全顔料含有量に対して含有量７０質量％未満が好ましい。
【００２４】
本発明に係るインク受理層とキャスト処理によって塗設される光沢発現層に配合されるバインダーには、酸化澱粉、エーテル化澱粉、リン酸エステル化澱粉等の澱粉誘導体；カルボキシメチルセルロース、ヒドロキシエチルセルロース等のセルロース誘導体；カゼイン、ゼラチン、大豆蛋白、ポリビニルアルコール又はその誘導体；ポリビニルピロリドン、無水マレイン酸樹脂、スチレン−ブタジエン共重合体、メチルメタクリレート−ブタジエン共重合体等の共役ジエン系共重合体ラテックス；アクリル酸エステル及びメタクリル酸エステルの重合体又は共重合体等のアクリル系重合体ラテックス；エチレン−酢酸ビニル共重合体等のビニル系重合体ラテックス；或いはこれら各種重合体のカルボキシ基等の官能基含有単量体による官能基変性重合体ラテックス；或いはこれら各種重合体にカチオン基を用いてカチオン化したもの、カチオン性界面活性剤にて重合体表面をカチオン化したもの、カチオン性ポリビニルアルコール下で重合し重合体表面に該ポリビニルアルコールを分布させたもの、カチオン性コロイド粒子の懸濁分散液中で重合を行い、重合体表面に該粒子が分布しているもの等；メラミン樹脂、尿素樹脂等の熱硬化合成樹脂等の水性バインダー；ポリメチルメタクリレート等のアクリル酸エステルやメタクリル酸エステルの重合体又は共重合体樹脂；ポリウレタン樹脂、不飽和ポリエステル樹脂、塩化ビニル−酢酸ビニルコポリマー、ポリビニルブチラール、アルキッド樹脂等の合成樹脂系バインダー等を挙げることができる。
【００２５】
該インク受理層、及び該光沢発現層中のバインダーの配合量は、顔料１００質量部に対して、好ましくは５〜７０質量部、さらに好ましくは、１０〜５０質量部である。該インク受理層及び該光沢発現層の塗工量としては、適用する顔料やバインダーの種類及び量、インクジェット記録装置の種類により異なるが、各々２ｇ／ｍ2以上、好ましくは、４〜２０ｇ／ｍ2の範囲である。
【００２６】
また、該インク受理層、及び該光沢発現層には、その他の添加剤として、顔料分散剤、増粘剤、流動性改良剤、消泡剤、抑泡剤、離型剤、発泡剤、浸透剤、着色染料、着色顔料、蛍光増白剤、紫外線吸収剤、酸化防止剤、防腐剤、防バイ剤、耐水化剤、染料定着剤等を適宜配合することができる。
【００２７】
本発明に係る該インク受理層、及び該光沢発現層は、各種ブレードコーター、ロールコーター、エアーナイフコーター、バーコーター、ロッドブレードコーター、カーテンコーター、ショートドウェルコーター、サイズプレス等の各種装置を用い、オンマシン或いはオフマシンで塗設される。
【００２８】
該インク受理層を塗設、乾燥した後、該光沢発現層を塗設する前に、平坦化をコントロールする目的で、マシンカレンダー、ＴＧカレンダー、ソフトカレンダー等のカレンダー装置を使用しても良い。
【００２９】
本発明に用いられるキャスト処理法は、前述したように、直接法、再湿潤法（リウェット法）、及び凝固法があり、本発明においては上記の何れの方法も用いることができるが、好ましくはリウェット法であり、より好ましくは凝固法である。以下にそれぞれの方法について具体的に説明する。
【００３０】
直接法は、光沢発現層を塗工後、該塗工層がほとんど乾燥されていない状態で、９０℃から１２０℃に加熱されたキャストドラム（鏡面ドラム）を圧接し、キャストドラムの熱で塗工層を乾燥する方法である。
【００３１】
再湿潤法（リウェット法）は光沢発現層を塗工し、完全もしくは半ば乾燥した後、再湿潤液で塗工層を湿潤し、湿潤した状態で上記と同様に加熱されたキャストドラムを圧接し、塗工層を乾燥する方法である。
【００３２】
凝固法は光沢発現層を塗工後、該塗工層がほとんど乾燥されていない状態で、凝固液で処理して流動性のないゲル状態にした後、上記と同様に加熱されたキャストドラムを圧接して塗工層を乾燥する方法である。凝固液とは凝固剤の水溶液をいう。該凝固剤として、例えば、蟻酸、酢酸、クエン酸、酒石酸、乳酸、塩酸、硝酸、リン酸、リンゴ酸、アクリル酸等のカルシウム、亜鉛、バリウム、鉛、マグネシウム、カドミウム、アルミニウム等との各種金属塩やアンモニウム塩等から選ばれる少なくとも１種以上が用いられるが、塗層中の結着剤を効果的に凝固させるとの観点から、蟻酸カルシウムが好ましく用いられる。該凝固液の濃度としては、１〜２５質量％が好ましい。凝固処理としては、塗工層を凝固液に浸漬する方式、塗工層にシャワー方式で噴霧する方式、ニップローラーと塗工層との間に凝固液を供給する方式等がある。
【００３３】
以下に、本発明の実施例を挙げて説明するが、本発明はこれらの例に限定されるものではない。また、実施例において示す「部」および「％」は、特に明示しない限り質量部および質量％を示す。
【００３４】
＜紙基材Ａ１〜Ａ４の作製＞
濾水度４５０ｍｌのＬＢＫＰ１００部からなる木材パルプに、市販のアルキルケテンダイマー０．１部、市販カチオン性ポリアクリルアミド０．０３部、市販カチオン化澱粉１．０部、硫酸バンド０．５部と填料として吸油量６０ｍｌ／１００ｇの焼成カオリン（アンシレックス：エンゲルハード社製)を、該填料の含有量が各々３質量％、５質量％、１０質量％、２０質量％となるように調製後、長網抄紙機を用いて坪量９０ｇ／ｍ2で抄造し、紙基材Ａ１〜Ａ４を得た。
【００３５】
＜紙基材Ｂの作製＞
紙基材Ａ３の焼成カオリン（アンシレックス：エンゲルハード社製)に代えて、湿式粉砕重質炭酸カルシウム(エスカロン＃８００：三共精粉社製）を用いて、含有量が１０質量％の紙基材Ｂを得た。
【００３６】
＜紙基材Ｃの作製＞
紙基材Ａ３の焼成カオリン（アンシレックス：エンゲルハード社製)に代えて、軽質炭酸カルシウム(白艶華ＰＺ：白石カルシウム社製）を用いて、含有量が１０質量％の紙基材Ｃを得た。
【００３７】
＜紙基材Ｄの作製＞
紙基材Ａ３の焼成カオリンに代えて、タルク(タルクＳＦ：浅田製粉社製）を用いて、含有量が１０質量％の紙基材Ｄを得た。
【００３８】
＜紙基材Ｅの作製＞
紙基材Ａ３の焼成カオリンに代えて、カオリン(ＢＲＵ−３０：Ｐ．Ｔ．ＡＬＴＥＲＡＢＡＤＩ社製）を用いて、含有量が１０質量％の紙基材Ｅを得た。
【００３９】
＜紙基材Ｆの作製＞
紙基材Ａ３の焼成カオリンに代えて、焼成カオリンと湿式粉砕重質炭酸カルシウム(エスカロン＃８００：三共精粉社製）を用いて、含有量が焼成カオリン７質量％、湿式粉砕重質炭酸カルシウム３質量％の紙基材Ｆを得た。
【００４０】
＜紙基材Ｇの作製＞
紙基材Ａ３の焼成カオリンに代えて、焼成カオリンと湿式粉砕重質炭酸カルシウム(エスカロン＃８００：三共精粉社製）を用いて、含有量が焼成カオリン３質量％、湿式粉砕重質炭酸カルシウム７質量％の紙基材Ｇを得た。
【００４１】
＜インク受理層塗布液の作製＞
該紙基材上に多孔質顔料を主成分とする塗被組成物を塗設してインク受理層を得た。塗被組成物は、多孔質顔料として市販の合成非晶質シリカ（ミズカシルＰ７８Ｄ：水沢化学社製）を１００部、バインダーとして市販のポリビニルアルコール（ＰＶＡ１１７：クラレ社製）４０部、カチオン性染料定着剤として変性ポリアミド系樹脂（スミレーツレジン１００１  住友化学工業（株）製）２０部、湿潤剤としてアセチレングリコール（日信化学工業（株）  サーフィノール４６５）０．２部を秤量し、水に加えてインク受理層塗布液を固形分濃度１５％で調合して得た。
【００４２】
＜アルミナゾルの作製＞
イオン交換水１２００ｇ、イソプロピルアルコール９００ｇを３Ｌの反応器に仕込み、７５℃に加熱した。アルミニウムイソプロポキシド４０８ｇを加え、７５ｇで２４時間、続き９５℃で１０時間加水分解を行った。加水分解後、酢酸２４ｇ加えて９５℃で４８時間攪拌した。次に、固形分濃度が１５質量％になるように濃縮し、白色の超微粒子状アルミナ水和物の分散液を得た。このゾルを室温で乾燥させ、Ｘ線回折を測定したところ、擬ベーマイト構造を示した。また、透過型電子顕微鏡で平均粒径を測定したところ、３０ｎｍであった。
【実施例１】
【００４３】
紙基材Ａ１上に該インク受理層塗布液をエアーナイフコーターで絶乾重量１０ｇ／ｍ2となるように塗工し乾燥してインク受理層を得た。次に上記作製したアルミナゾルを５０部、市販のコロイダルシリカ（スノーテックスＡＫ：日産化学社製）５０部、バインダーとして、ポリビニルアルコール（（株）クラレ  ＰＶＡ１１７）２０部、カチオン性染料定着剤として変性ポリアミド系樹脂（住友化学工業（株）  スミレッズレジン１００１）２０部、オレイン酸系離型剤（（株）日新化学研究所  ＤＥＦ７１００）５部を水に加えて光沢発現層塗布液を固形分濃度１６％で作製して、該インク受理層上に乾燥後の塗工量が６ｇ／ｍ2となるようにエアーナイフコーターで塗布した。さらに、光沢発現層が湿潤状態にある間に、蟻酸カルシウウム５質量％からなる凝固液を満たした凝固槽に浸けて凝固処理した後、直ちに表面温度１１０℃に加熱された鏡面ロールにプレス線圧９８０Ｎ／ｃｍで圧接し、乾燥して本発明のインクジェット記録シートを得た。
【実施例２】
【００４４】
紙基材Ａ１を紙基材Ａ２に変更した以外は実施例１と同様にして実施例２のインクジェット記録シートを得た。
【実施例３】
【００４５】
紙基材Ａ１を紙基材Ａ３に変更した以外は実施例１と同様にして実施例３のインクジェット記録シートを得た。
【実施例４】
【００４６】
紙基材Ａ１を紙基材Ａ４に変更した以外は実施例１と同様にして実施例４のインクジェット記録シートを得た。
【実施例５】
【００４７】
紙基材Ａ１を紙基材Ｆに変更した以外は実施例１と同様にして実施例５のインクジェット記録シートを得た。
【実施例６】
【００４８】
紙基材Ａ１を紙基材Ｇに変更した以外は実施例１と同様にして実施例６のインクジェット記録シートを得た。
【実施例７】
【００４９】
実施例３にて用いた光沢発現層の配合中のアルミナゾルを２０部、コロイダルシリカを８０部に変更した以外は実施例３と同様にして実施例７のインクジェット記録シートを得た。
【実施例８】
【００５０】
実施例３にて用いた光沢発現層の配合中のアルミナゾルを８０部、コロイダルシリカを２０部に変更した以外は実施例３と同様にして実施例８のインクジェット記録シートを得た。
【実施例９】
【００５１】
実施例３において該インク受理層上に該光沢発現塗布液を乾燥後の塗工量が６ｇ／ｍ2となるようにエアーナイフコーターで塗布、乾燥して光沢発現層を得た後、９５℃の温水を再湿潤液に用いて、表面温度１１０℃に加熱された鏡面ロールにプレス線圧９８０Ｎ／ｃｍで圧接し光沢発現層を得る以外は実施例３と同様にして実施例９のインクジェット記録シートを得た。
【実施例１０】
【００５２】
実施例３において該インク受理層上に該光沢発現塗布液を乾燥後の塗工量が６ｇ／ｍ2となるようにエアーナイフコーターで塗布し、その直後に表面温度１１０℃に加熱された鏡面ロールにプレス線圧９８０Ｎ／ｃｍで圧接し光沢発現層を得る以外は実施例３と同様にして実施例１０のインクジェット記録シートを得た。
【００５３】
（比較例１）
紙基材Ａ１を紙基材Ｂに変更した以外は実施例１と同様にして比較例１のインクジェット記録シートを得た。
【００５４】
（比較例２）
紙基材Ａ１を紙基材Ｃに変更した以外は実施例１と同様にして比較例２のインクジェット記録シートを得た。
【００５５】
（比較例３）
紙基材Ａ１を紙基材Ｄに変更した以外は実施例１と同様にして比較例３のインクジェット記録シートを得た。
【００５６】
（比較例４）
紙基材Ａ１を紙基材Ｅに変更した以外は実施例１と同様にして比較例４のインクジェット記録シートを得た。
【００５７】
（比較例５）
実施例３にて用いた光沢発現層中の顔料をコロイダルシリカ（スノーテックスＡＫ：日産化学社製）を１００部に変更した以外は実施例３と同様にして比較例５のインクジェット記録シートを得た。
【００５８】
上記のようにして作製した実施例及び比較例のインクジェット記録材料を用い、以下の評価を行った。評価結果を表１に示す。
【００５９】
［表面光沢］
表面光沢は、ＪＩＳ  Ｚ  ８７４１に準拠し、村上色彩技術研究所製デジタル光沢計ＧＭ−２６Ｄ型を用いて入反射角度が２０度で測定した。
【００６０】
［写像性］
写像性は、ＪＩＳ  Ｈ  ８６８６に準拠し、光学的装置の光学くしを通して得られた光量の波形から写像性を像鮮明度として求める方法である。光学くしは暗部明部の比が１：１で、その幅は０．１２５、０．５、１．０及び２．０ｍｍの各種のものがある。測定は、光学くしを移動させ、記録紙上の最高波形（Ｍ）、及び最低波形（ｍ）を読み取り、次式により像鮮明度を求める。
Ｃ＝（Ｍ−ｍ）／（Ｍ＋ｍ）×１００
ここで、Ｃ：像鮮明度（％）、Ｍ：最高波形、ｍ：最低波形である。
【００６１】
像鮮明度Ｃは、値が大きければ写像性が良く、小さければ「ボケ」又は「歪み」をもっていることを示す指標である。この画像の「ボケ」または「歪み」が少なければ、光沢計での光沢値が同じ場合であっても、目視による光沢感が向上することが分かっている。光学的装置には、スガ試験機製ＩＣＭ−１ＤＰを用いて反射角度４５度で測定した。
【００６２】
［インク吸収性］
インク吸収性は、キャノン製プリンター「ＢＪＳ７００（設定：光沢紙、標準）」を用いて画像を印刷して行った。評価に用いた画像は黒、シアン、マゼンタ、イエロー、ブルー、レッド、グリーン各色１００％ベタ印字部、及びその中に白抜き文字を設けたパターンなどからなる。インク吸収性は、ベタ印字部内の均一性、隣り合ったベタ印字部の境界部や白抜き文字の鮮鋭性などを目視で観察して評価した。◎はインク吸収良好。○はベタ印字部の不均一、白抜き文字のつぶれが観察されるが実用上問題無いレベル。△は、○と×の中間レベル。×は、インク吸収不足による印字障害が観察されるレベルである。
【００６３】
【表１】
2005246806.tif 000002
【００６４】
表１より明らかなように、木材パルプを主成分とする紙基材上に、少なくとも１層のインク受理層とキャスト処理によって形成される光沢発現層を有するインクジェット記録材料において、紙基材が填料として少なくとも焼成カオリンを含有し、かつ該光沢発現層がアルミナ水和物を含有する実施例１〜１０においては、高いインク吸収性を保ちながら、優れた表面光沢性と写像性をもつことが判る。更にキャスト処理法において凝固法を使用した実施例１〜８はキャスト処理法において再湿潤法を用いた実施例９、直接法を用いた実施例１０に比べて効果が高い。しかし、該填料に重質炭酸カルシウムを用いた比較例１、填料に軽質炭酸カルシウムを用いた比較例２、填料にタルクを用いた比較例３、填料にカオリンを用いた比較例４では光沢性及び写像性が不良であり、該光沢発現層中の顔料がコロイダルシリカ１００部の比較例５では光沢性や写像性及びインク吸収性が不良であった。